(57)【要約】【課題】白色トナー又は金属色トナーを含む画像が表面に形成される樹脂フィルムであって、樹脂フィルムの両面の表面抵抗率の常用対数値がいずれも１１．２（ｌｏｇΩ／□）を超える場合と比較して、白色トナー又は金属色トナーを用いて形成したトナー画像の後方側への当該トナーの飛散を抑制する樹脂フィルムの提供。【解決手段】白色トナーまたは金属顔料を含む金属色トナーを含む画像が表面に形成され、樹脂基材と、樹脂基材の一方の面に接し、画像が形成される受像層と、樹脂基材の他方の面に接する抵抗調整層と、を備え、受像層及び抵抗調整層の少なくとも一方の温度２０℃及び湿度１０％ＲＨにおける表面抵抗率の常用対数値が１１．２（ｌｏｇΩ／□）以下である、樹脂フィルム。【選択図】図４
2019060926.tif 000002
【特許請求の範囲】
【請求項１】
白色トナーまたは金属顔料を含む金属色トナーを含む画像が表面に形成され、
樹脂基材と、
前記樹脂基材の一方の面に接し、前記画像が形成される受像層と、
前記樹脂基材の他方の面に接する抵抗調整層と、を備え、
前記受像層及び前記抵抗調整層の少なくとも一方の温度２０℃及び湿度１０％ＲＨにおける表面抵抗率の常用対数値が１１．２（ｌｏｇΩ／□）以下である、樹脂フィルム。
【請求項２】
前記受像層の温度２０℃及び湿度１０％ＲＨにおける表面抵抗率の常用対数値が１１．２（ｌｏｇΩ／□）以下である、請求項１に記載の樹脂フィルム。
【請求項３】
温度２０℃及び湿度１０％ＲＨにおける表面抵抗率の常用対数値が１１．２（ｌｏｇΩ／□）以下である層とは反対側の層の温度２０℃及び湿度１０％ＲＨにおける表面抵抗率の常用対数値が１２（ｌｏｇΩ／□）以下である、請求項１又は２に記載の樹脂フィルム。
【請求項４】
前記受像層の温度２８℃及び湿度８５％ＲＨにおける表面抵抗率の常用対数値が９．８（ｌｏｇΩ／□）以上である、請求項１〜３のいずれか一項に記載の樹脂フィルム。
【請求項５】
前記抵抗調整層の温度２８℃及び湿度８５％ＲＨにおける表面抵抗率の常用対数値に対する、前記受像層の温度２８℃及び湿度８５％ＲＨにおける表面抵抗率の常用対数値の差が、１．０（ｌｏｇΩ／□）以上である、請求項４に記載の樹脂フィルム。
【請求項６】
黒色紙の上に前記樹脂フィルムを重ねたときのＬ＊の変化量ΔＬ＊が５以下である、請求項１〜５のいずれか一項に記載の樹脂フィルム。
【請求項７】
受像層側から測定されたＣＩＥ１９７６Ｌ＊ａ＊ｂ＊表色系に基づくＬ１、ａ１及びｂ１、並びに、抵抗調整層側から測定されたＣＩＥ１９７６Ｌ＊ａ＊ｂ＊表色系に基づくＬ２、ａ２及びｂ２から、下記の式により算出される色差ΔＥが３以下である、請求項１〜６のいずれか一項に記載の樹脂フィルム。
【数１】
2019060926.tif 000007
【請求項８】
請求項１〜７のいずれか一項に記載の樹脂フィルムの前記受像層に、前記白色トナーまたは前記金属色トナーを含む前記画像を形成する画像形成部と、
前記樹脂フィルムを搬送する搬送装置と、
を有し、
前記画像形成部が、前記画像を形成するトナー画像形成部と、前記トナー画像形成部で形成された前記画像を前記樹脂フィルムに転写する転写装置と、前記樹脂フィルムに転写された前記画像を加熱及び加圧して前記樹脂フィルムに定着する定着装置と、を有する、
画像形成装置。
【発明の詳細な説明】
【技術分野】
【０００１】
本発明は、樹脂フィルム及び画像形成装置に関する。
【背景技術】
【０００２】
表面に受像層を設け、当該受像層の表面抵抗率を調整した画像形成用樹脂フィルムが知られている。
【０００３】
特許文献１には、耐熱温度１００℃以上の透明プラスチックフィルムの少なくとも一方の面に、ポリエステル樹脂からなる透明樹脂層を設け、前記ポリエステル樹脂の貯蔵弾性率（Ｅｐ）はトナーの結着樹脂の貯蔵弾性率（Ｅｔ）との間に−５０Ｐａ≦（Ｅｐ）−（Ｅｔ）≦２５００Ｐａの関係を有し、前記ポリエステル樹脂はトナーとの溶融トナー傾斜角を５０度以下に調整し、前記透明樹脂層の厚さは１〜８μｍの範囲とし、弾性転写ロールに接触する面の表面電気抵抗値が温度２０℃、相対湿度６５％の環境下で５×１０８  〜３．２×１０１０Ω／ｃｍ２  の範囲にあり、透明樹脂層の表面電気抵抗値が温度２０℃、相対湿度６５％の環境下で１０１０〜１０１３Ω／ｃｍ２  の範囲にあることを特徴とする電子写真用被転写フィルムが開示されている。
【０００４】
特許文献２には、透明プラスチックフィルムの少なくとも一方の表面に、受像層が設けられた電子写真用フィルムにおいて、該受像層が、導電性金属酸化物の微粒子と潤滑性を有するマット剤とポリマーとからなり、該ポリマーが、セルロース系樹脂を主成分とし、且つ該受像層の表面電気抵抗が、１×１０９〜１×１０１４Ωの範囲にある電子写真用透明フィルムが開示されている。  
【０００５】
特許文献３には、ベースシートの表面にトナー受容層を設けたカラー電子写真用受像シートにおいて、トナー受容層として、（Ａ）ガラス転移温度が３０℃以下のポリエステル樹脂、（Ｂ）粗面化剤及び（Ｃ）帯電防止剤を少なくとも含有するとともに、１０７〜１０１１Ω／□（２０℃、ＲＨ６５％）の表面抵抗率を有するものを用い、かつベースシートの裏面に粘着層を介して帯電防止性剥離層を設けたことを特徴とするカラー電子写真用受像シートが開示されている。
【先行技術文献】
【特許文献】
【０００６】
【特許文献１】特開平８−３３４９１６号公報
【特許文献２】特開２００３−４３７２２号公報
【特許文献３】特開平７−２７１０７９号公報
【発明の概要】
【発明が解決しようとする課題】
【０００７】
従来、イエロー（Ｙ）、マゼンタ（Ｍ）、シアン（Ｃ）及びブラック（Ｋ）等のカラートナーのほか、白色トナー及び金属顔料を含む金属色トナーが、画像形成に用いられている。しかしながら、これら白色トナー及び金属色トナーを用いて、電子写真方式により樹脂フィルムにトナー画像を形成すると、形成されたトナー画像の後方側（搬送方向上流側）に当該トナーが飛散する場合があることが見出された。
【０００８】
本発明の課題は、白色トナー又は金属色トナーを含む画像が表面に形成される樹脂フィルムであって、樹脂フィルムの両面の表面抵抗率の常用対数値がいずれも１１．２（ｌｏｇΩ／□）を超える場合と比較して、白色トナー又は金属色トナーを用いて形成したトナー画像の後方側への当該トナーの飛散を抑制する樹脂フィルムを提供することである。
【課題を解決するための手段】
【０００９】
前記課題を解決するための具体的手段には、下記の態様が含まれる。
【００１０】
請求項１に係る発明は、白色トナーまたは金属顔料を含む金属色トナーを含む画像が表面に形成され、樹脂基材と、前記樹脂基材の一方の面に接し、前記画像が形成される受像層と、前記樹脂基材の他方の面に接する抵抗調整層と、を備え、前記受像層及び前記抵抗調整層の少なくとも一方の温度２０℃及び湿度１０％ＲＨにおける表面抵抗率の常用対数値が１１．２（ｌｏｇΩ／□）以下である、樹脂フィルムである。
【００１１】
請求項２に係る発明は、前記受像層の温度２０℃及び湿度１０％ＲＨにおける表面抵抗率の常用対数値が１１．２（ｌｏｇΩ／□）以下である、請求項１に記載の樹脂フィルムである。
【００１２】
請求項３に係る発明は、温度２０℃及び湿度１０％ＲＨにおける表面抵抗率の常用対数値が１１．２（ｌｏｇΩ／□）以下である層とは反対側の層の温度２０℃及び湿度１０％ＲＨにおける表面抵抗率の常用対数値が１２（ｌｏｇΩ／□）以下である、請求項１又は２に記載の樹脂フィルムである。
【００１３】
請求項４に係る発明は、前記受像層の温度２８℃及び湿度８５％ＲＨにおける表面抵抗率の常用対数値が９．８（ｌｏｇΩ／□）以上である、請求項１〜３のいずれか一項に記載の樹脂フィルムである。
【００１４】
請求項５に係る発明は、前記抵抗調整層の温度２８℃及び湿度８５％ＲＨにおける表面抵抗率の常用対数値に対する、前記受像層の温度２８℃及び湿度８５％ＲＨにおける表面抵抗率の常用対数値の差が、１．０（ｌｏｇΩ／□）以上である、請求項４に記載の樹脂フィルムである。
【００１５】
請求項６に係る発明は、黒色紙の上に前記樹脂フィルムを重ねたときのＬ＊の変化量ΔＬ＊が５以下である、請求項１〜５のいずれか一項に記載の樹脂フィルムである。
【００１６】
請求項７に係る発明は、受像層側から測定されたＣＩＥ１９７６Ｌ＊ａ＊ｂ＊表色系に基づくＬ１、ａ１及びｂ１、並びに、抵抗調整層側から測定されたＣＩＥ１９７６Ｌ＊ａ＊ｂ＊表色系に基づくＬ２、ａ２及びｂ２から、下記の式により算出される色差ΔＥが３以下である、請求項１〜６のいずれか一項に記載の樹脂フィルムである。
【００１７】
【数１】
2019060926.tif 000003
【００１８】
請求項８に係る発明は、請求項１〜７のいずれか一項に記載の樹脂フィルムの前記受像層に、前記白色トナーまたは前記金属色トナーを含む前記画像を形成する画像形成部と、前記樹脂フィルムを搬送する搬送装置と、を有し、前記画像形成部が、前記画像を形成するトナー画像形成部と、前記トナー画像形成部で形成された前記画像を前記樹脂フィルムに転写する転写装置と、前記樹脂フィルムに転写された前記画像を加熱及び加圧して前記樹脂フィルムに定着する定着装置と、を有する、画像形成装置である。
【発明の効果】
【００１９】
請求項１に係る発明によれば、白色トナー又は金属色トナーを含む画像が表面に形成される樹脂フィルムであって、樹脂フィルムの両面の表面抵抗率の常用対数値がいずれも１１．２（ｌｏｇΩ／□）を超える場合と比較して、白色トナー又は金属色トナーを用いて形成したトナー画像の後方側への当該トナーの飛散を抑制する樹脂フィルムが提供される。
【００２０】
請求項２に係る発明によれば、受像層の当該表面抵抗率の常用対数値が１１．２（ｌｏｇΩ／□）を超える場合と比較して、白色トナー又は金属色トナーを用いて樹脂フィルム上に形成されるライン画像の欠けの発生を抑制する樹脂フィルムが提供される。
【００２１】
請求項３に係る発明によれば、当該反対側の層の当該表面抵抗率の常用対数値が１２（ｌｏｇΩ／□）を超える場合と比較して、トナー画像を形成した樹脂フィルムを重ねて保存したときの樹脂フィルム同士の貼り付きを防止する耐スティッキング性に優れる樹脂フィルムが提供される。
【００２２】
請求項４に係る発明によれば、受像層の温度２８℃及び湿度８５％ＲＨにおける表面抵抗率の常用対数値が９．８（ｌｏｇΩ／□）未満である場合と比較して、湿度８５％ＲＨ等の高湿条件下における白色画像又は金属色画像による隠蔽性が向上した樹脂フィルムが提供される。
【００２３】
請求項５に係る発明によれば、抵抗調整層の温度２８℃及び湿度８５％ＲＨにおける表面抵抗率に対する、受像層の温度２８℃及び湿度８５％ＲＨにおける表面抵抗率の差が、１．０（ｌｏｇΩ／□）未満である場合と比較して、湿度８５％ＲＨ等の高湿条件下における白色画像又は金属色画像による隠蔽性がより向上した樹脂フィルムが提供される。
【００２４】
請求項６に係る発明によれば、当該変化量ΔＬ＊が５を超える場合と比較して、濃色のカラー画像に対する透明性を確保する樹脂フィルムが提供される。
【００２５】
請求項７に係る発明によれば、当該色差ΔＥが３を超える場合と比較して、形成画像の裏打ちとして利用する際の樹脂フィルムの透明性を確保する樹脂フィルムが提供される。
【００２６】
請求項８に係る発明によれば、白色トナー又は金属色トナーを含む画像が表面に形成される樹脂フィルムであって、樹脂フィルムの両面の表面抵抗率の常用対数値がいずれも１１．２（ｌｏｇΩ／□）を超える場合と比較して、白色トナー又は金属色トナーを用いて形成したトナー画像の後方側への当該トナーの飛散を抑制する画像形成装置が提供される。
【図面の簡単な説明】
【００２７】
【図１】本実施形態に係る画像形成装置の一例を示す概略構成図である。
【図２】本実施形態に係るトナー画像形成部を示す概略図である。
【図３】本実施形態に係る転写装置を示す概略図である。
【図４】本実施形態における二次転写位置での白色トナーの挙動を示す図である。
【図５】本実施形態の他の例における二次転写位置での白色トナーの挙動を示す図である。
【図６】従来の構成における二次転写位置での白色トナーの挙動を示す図である。
【発明を実施するための形態】
【００２８】
以下に、本発明の実施形態を説明する。これらの説明及び実施例は実施形態を例示するものであり、本発明の範囲を制限するものではない。
【００２９】
＜本実施形態の構成＞
本実施形態に係るフィルムは、白色トナーまたは金属顔料を含む金属色トナーを含む画像が表面に形成される樹脂フィルムであって、樹脂基材と、樹脂基材の一方の面に接し、画像が形成される受像層と、樹脂基材の他方の面に接する抵抗調整層と、を備え、受像層及び抵抗調整層の少なくとも一方の温度２０℃湿度１０％ＲＨにおける表面抵抗率の常用対数値が１１．２（ｌｏｇΩ／□）以下である、ことを特徴とする。
【００３０】
従来より、透明樹脂フィルムは、表面に画像を形成し、商品パッケージやＰＯＰなど様々な形態に加工され、用いられてきた。近年の多品種少量化の流れに伴い、より簡便な電子写真方式により樹脂フィルム上に画像形成を行うことへの要求が高まっている。これらの用途に用いる画像はフルカラー画像であり、特に白を下引きとして使用する場合が多い。白を下引きとすることにより、隠蔽率が高く、透けないカラー画像を形成することが可能となり、樹脂フィルム上により印象的でインパクトのある画像を形成することができる。そこで、電子写真方式による樹脂フィルムへの画像形成においても、上述した隠蔽率を確保するために、白色顔料及び白色トナーの高含量での使用が求められる。
【００３１】
しかしながら、従来の樹脂フィルムに対して、電子写真方式により、白色トナーを用いて白色画像を形成しようとすると、樹脂フィルムの画像形成面であって、形成した白色画像の後方側（搬送方向の下流側）に白色トナーが飛散し、印刷汚れが発生する場合があることが、本発明者らの検討により判明した。白色トナーに含まれる白色顔料は、代表的な酸化チタンを始めとして導電性であり、これを高濃度含有したトナーでは帯電量が低下することがある。またトナー量を確保するために樹脂フィルム上に白色トナーを多層形成すると、上層のトナーが下層のトナーに比較して静電付着力が低下することがある。そのため、その他のカラー画像を形成する場合と比べて、白色トナーを用いて従来の樹脂フィルム上に白色画像を形成する際、白色トナーが格段に飛散しやすくなるものと考えられた。このような白色トナーの飛散現象は、特に湿度１０％ＲＨ程度の低湿度環境において、より発生し易いことも判明した。
【００３２】
これに対し、本実施形態に係る樹脂フィルムでは、樹脂基材の一方の面に接し、白色画像が形成される受像層と、樹脂基材の他方の面に接する抵抗調整層とを設け、且つ、受像層及び抵抗調整層の少なくとも一方の温度２０℃湿度１０％ＲＨにおける表面抵抗率の常用対数値を１１．２（ｌｏｇΩ／□）以下とすることにより、両面の表面抵抗率の常用対数値がいずれも１１．２（ｌｏｇΩ／□）を超える従来の樹脂フィルムと比較して、上述した白色トナーの飛散を抑制することができる。その理由については、後述する。
【００３３】
以下、本実施形態に係る樹脂フィルムを記録媒体として用いる画像形成装置の一例について、図面に基づいて説明した後、本実施形態により得られる作用について詳しく説明する。なお、各図に示す矢印Ｈは鉛直方向を示し、矢印Ｗは水平方向であって装置幅方向を示す。また、本明細書では、樹脂フィルムにおいて受像層を設けた面を「第１面」とも記載し、樹脂フィルムにおいて抵抗調整層を設けた面を「第２面」とも記載する。
【００３４】
＜画像形成装置１０＞
図１は、本実施形態に係る画像形成装置１０を正面側から見た構成を示す概略構成図である。この図に示されるように、画像形成装置１０は、電子写真方式により、本実施形態に係る樹脂フィルムである記録媒体Ｐに画像を形成する画像形成部１２と、記録媒体Ｐを搬送する搬送装置５０と、画像形成装置１０の各部の動作を制御する制御部７０と、を有している。この画像形成装置１０は、いわゆるタンデム方式の画像形成装置とされている。
【００３５】
［搬送装置５０］
図１に示されるように、搬送装置５０は、記録媒体Ｐが収容される収容器５１と、収容器５１から二次転写位置ＮＴへ記録媒体Ｐを搬送する複数の搬送ロール５２と、を有している。さらに、搬送装置５０は、二次転写位置ＮＴから定着装置４０へ記録媒体Ｐを搬送する複数の搬送ベルト５８と、定着装置４０から記録媒体Ｐの排出部（図示省略）へ向けて記録媒体Ｐを搬送する搬送ベルト５４及び搬送ロール５６と、を有している。
【００３６】
［画像形成部１２］
画像形成部１２は、トナー画像を形成するトナー画像形成部２０と、トナー画像形成部２０で形成されたトナー画像を記録媒体Ｐに転写する転写装置３０と、記録媒体Ｐに転写されたトナー画像を加熱及び加圧して記録媒体Ｐに定着する定着装置４０と、を有している。本実施形態に係る画像形成部１２では、イエロー（Ｙ）、マゼンタ（Ｍ）、シアン（Ｃ）、ブラック（Ｋ）、白色（Ｗ）の各色のトナー画像を形成する、計５つのトナー画像形成部２０が設けられている。図１に示す（Ｙ）、（Ｍ）、（Ｃ）、（Ｋ）、（Ｗ）は、上記各色に対応する構成部分であることを示している。なお、本明細書では、括弧を省略してＹ、Ｍ、Ｃ、Ｋ、Ｗと記載する場合がある。
【００３７】
［トナー画像形成部２０］
各色のトナー画像形成部２０は、用いるトナーを除き基本的に同様に構成されている。具体的には、各色のトナー画像形成部２０は、図２に示すように、図２における時計周り方向に回転する感光体ドラム２１と、感光体ドラム２１を帯電させる帯電器２２と、を有している。さらに、各色のトナー画像形成部２０は、帯電器２２によって帯電された感光体ドラム２１を露光して感光体ドラム２１に静電潜像を形成する露光装置２３と、露光装置２３によって感光体ドラム２１に形成された静電潜像を現像してトナー画像を形成する現像装置２４と、を有している。例えば、画像形成部２０Ｗでは、白色トナーを用いて、トナー画像を形成する。
【００３８】
帯電器２２は、例えば、感光体ドラム２１の表面（感光層）を負極性に帯電させる。負極性に帯電した感光体ドラム２１の表面は、露光装置２３によって露光光Ｌが照射された部分が正極性を呈し、感光体ドラム２１の表面に静電潜像が形成される。そして、現像装置２４内で負極性に摩擦帯電されたトナーが、正極性を呈する静電潜像に付着して静電潜像が現像される。
【００３９】
［転写装置３０］
転写装置３０は、各色の感光体ドラム２１のトナー画像を、転写ベルト３１（中間転写体）に重畳して一次転写し、該重畳されたトナー画像を二次転写位置ＮＴで記録媒体Ｐに二次転写するようになっている。具体的には、転写装置３０は、図１に示されるように、転写体の一例としての転写ベルト３１と、一次転写ロール３３と、転写部の一例としての二次転写ベルト３６と、を備えている。
【００４０】
転写ベルト３１は、図１に示されるように、無端状を成し、複数のロール３２に巻き掛けられて姿勢が決められている。この実施形態では、転写ベルト３１は、正面視で装置幅方向に長い逆鈍角三角形状の姿勢とされている。複数のロール３２のうち、図１に示すロール３２Ｄは、図示しないモータの動力により転写ベルト３１を矢印Ａ方向に周回させる駆動ロールとして機能する。転写ベルト３１は、矢印Ａ方向に周回することで、一次転写された画像を二次転写位置ＮＴへ搬送するようになっている。
【００４１】
また、複数のロール３２のうち、図１に示すロール３２Ｔは、転写ベルト３１に張力を付与する張力付与ロールとして機能する。複数のロール３２のうち、図１に示すロール３２Ｂは、二次転写ロール３４の対向ロールとして機能する。ロール３２Ｂには、前述の通り逆さ鈍角三角形状の姿勢とされた転写ベルト３１の鈍角を成す下端側の頂部が巻き掛けられている。この転写ベルト３１は、前述した姿勢で装置幅方向に延びる上辺部において、各色の感光体ドラム２１に下方から接触している。
【００４２】
一次転写ロール３３は、各感光体ドラム２１のトナー画像を転写ベルト３１に転写させるロールであり、図１に示されるように、転写ベルト３１の内側に配置されている。各一次転写ロール３３は、転写ベルト３１を挟んで対応する色の感光体ドラム２１に対して対向配置されている。また、一次転写ロール３３には、給電部（図示省略）によって、トナー極性とは逆極性の一次転写電圧が印加されるようになっている。この一次転写電圧の印加により、感光体ドラム２１に形成されたトナー画像が、一次転写位置Ｔで転写ベルト３１に転写される。
【００４３】
二次転写ベルト３６は、転写ベルト３１に重畳されたトナー画像を記録媒体Ｐに転写するベルトである。二次転写ベルト３６は、図３に示すように、無端状をなし、二次転写ロール３４と、従動ロール３７と、に巻き掛けられている。
【００４４】
二次転写ロール３４は、ロール３２Ｂとの間に転写ベルト３１及び二次転写ベルト３６を挟むように配置されており、二次転写ベルト３６と転写ベルト３１とは予め定められた荷重にて接触している。このように接触している二次転写ベルト３６と転写ベルト３１の間が二次転写位置ＮＴとされる。この二次転写位置ＮＴには、収容器５１から適時に記録媒体Ｐが供給されるようになっている。二次転写ベルト３６は、二次転写ロール３４が回転駆動されることで、矢印Ｂ方向へ周回移動される。
【００４５】
本実施形態では、転写ベルト３１のトナー画像を記録媒体Ｐに転写する際には、印加部としての給電部３９によって、ロール３２Ｂに負極性の電圧が印加される。これにより、ロール３２Ｂと二次転写ロール３４との間に電位差が生じる。すなわち、ロール３２Ｂに負極性の電圧が印加されることで、ロール３２Ｂの対向電極をなす二次転写ロール３４にトナー極性と逆極性の二次転写電圧（正極性の電圧）が間接的に印加される。これにより、二次転写位置ＮＴを通過する記録媒体Ｐに、転写ベルト３１からトナー画像が転写される。
【００４６】
画像形成装置１０は、白色画像を単色にて記録媒体Ｐに形成する態様（白色単色モード）を有してもよい。白色単色モードは、例えば、黒色等の有色の記録媒体Ｐに白色画像を形成する場合に用いられる。白色単色モードでは、制御部７０が、トナー画像形成部２０Ｙ、２０Ｍ、２０Ｃ、２０Ｋを稼働させずに、トナー画像形成部２０Ｗを稼働させることで、実行される。
【００４７】
トナー画像形成部２０Ｗは、金属顔料を含む白色のトナーで白色のトナー画像を形成する形成部の一例である。以下、白色のトナーを白色トナーとも記載し、白色のトナー画像を白色画像とも記載する。
【００４８】
白色トナーは、結着樹脂中に、金属を含む白色顔料が分散してなる粒子である。結着樹脂としては、トナーの製造に用いられる公知の結着樹脂であればよく、例えば、スチレン系樹脂、ビニル系樹脂、エチレン系樹脂、ロジン変性樹脂、アクリル系樹脂、ポリアミド樹脂、エポキシ樹脂、ポリエステル樹脂等が挙げられる。金属を含む白色顔料としては、例えば、酸化チタン、酸化亜鉛、酸化鉛等が挙げられる。白色トナーは、これら白色顔料を含むため、導電性を有する。白色トナーは、必要に応じて、荷電制御剤及び離型剤等の添加剤を含有してもよく、流動化剤等の外添剤を有してもよい。白色トナーは、公知の粉砕法或いは重合法により作製することができる。
【００４９】
本実施形態では、白色トナーに代えて、或いは、白色トナーに加えて、いわゆる金色又は銀色等の金属光沢を呈する金属色トナーを用いてもよい。金属色トナーとしては、例えば、アルミニウム、黄銅、青銅、ニッケル、ステンレス、亜鉛等の金属顔料を含むものが挙げられる。金属色トナーは、白色顔料に代えて上記の金属顔料を含有することを除き、白色トナーと同じ材料を用いてもよく、また、白色トナーの作製方法に従って作製することができる。
【００５０】
金属色トナーは金属顔料を含有するため、金属を含む白色顔料を含有する白色トナーと同様、導電性を有する。従って、白色トナーと金属色トナーとは、いずれも区別せずに本実施形態に適用することができる。そこで、本明細書において白色トナーについて記載した技術的事項は、特に記載する場合を除き、金属色トナーにも適用可能であるものとする。
【００５１】
［本実施形態の作用］
本実施形態では、白色画像が、転写ベルト３１における透明画像の上に一次転写される。これにより、転写ベルト３１に白色画像が形成され、この白色画像が二次転写位置ＮＴで記録媒体Ｐ（樹脂フィルム）に二次転写される。
【００５２】
樹脂フィルムの両面の表面抵抗率がいずれも１１．２（ｌｏｇΩ／□）を超える場合（図６参照）、二次転写位置ＮＴにおいて、樹脂フィルムが転写ベルト３１から剥離する際、剥離放電によって第１面Ｓ１には負電荷が、二次転写ベルト３６の内周面には正電荷が生じる。二次転写ベルト３６の内周面に生じた正電荷は、第２面の表面抵抗率が高いため、第２面Ｓ２に移動することはできず、二次転写ベルト３６内部に保持される。やがて、樹脂フィルムが図６に示すＡ領域からＢ領域に移動し、二次転写ベルト３６から樹脂フィルムが剥離すると、剥離放電により、二次転写ベルト３６の内周面から少量の正電荷が樹脂フィルムの第２面Ｓ２に移動する。これにより、二次転写ベルト３６から剥離した樹脂フィルムでは、第２面Ｓ２に存在する正電荷に比較して第１面Ｓ１に存在する負電荷が多くなる。白色トナーは、カラートナーに比べて帯電量が小さいため、樹脂フィルムとの静電付着力も弱い。そのため、樹脂フィルム全体で負電荷過多となると、白色トナーは樹脂フィルム上に保持されなくなり、図６において矢印ｆが指す方向、即ち、二次転写ベルト３６の内周面における正電荷と第１面における負電荷が釣り合っている領域Ｃに向かって、白色トナーが飛散する。両面の表面抵抗率がいずれも１１．２（ｌｏｇΩ／□）を超える従来の樹脂フィルムでは、このような二次転写位置ＮＴで生じる白色トナーの飛散現象により、樹脂フィルム上に形成されたトナー画像の後方側、即ち搬送方向下流側に、白色の画像汚れが発生することが見出された。
【００５３】
このようなトナー飛散現象は、樹脂フィルムに白色画像を形成する際に特に生じ易い傾向があると考えられる。それは、白色トナーが白色顔料を含有しており、導電性を有すること、及び、表面抵抗率が高い樹脂フィルムを記録媒体Ｐとして用いると、二次転写位置ＮＴにおいて剥離放電が大きくなることが挙げられる。さらに、白色画像における単位面積当たりのトナー質量が多くなると、記録媒体Ｐ上に形成されるトナー層が多層になる。これにより、記録媒体Ｐへの付着力の弱くなる上層のトナー量が増えるため、白色トナーの後方側への飛散が発生しやすくなると考えられる。
【００５４】
それに対して、本実施形態に係る受像層又は抵抗調整層の表面抵抗率が１１．２（ｌｏｇΩ／□）以下である樹脂フィルムでは、白色トナー用いて形成したトナー画像の後方側へのトナー飛散を抑制することができる。理論によって拘束されるものではないが、その理由としては、以下で説明する内容が考えられる。
【００５５】
まず、受像層の表面抵抗率が１１．２（ｌｏｇΩ／□）以下である場合について、図４に基づいて説明する。受像層の表面抵抗率が１１．２（ｌｏｇΩ／□）以下である樹脂フィルムでは、転写ベルト３１からの剥離の前後、即ち、二次転写位置ＮＴにあるときと、二次転写位置ＮＴから剥離したときとで、第１面Ｓ１における電位差が殆ど生じない。このため、転写ベルト３１と樹脂フィルムとのギャップが拡大しても、転写ベルト３１の表面と第１面Ｓ１との電位差は大きくならない。これにより、第１面Ｓ１には、二次転写位置ＮＴでの剥離放電による負電荷が殆ど生じない。一方、第２面Ｓ２側では、二次転写位置ＮＴでの剥離放電が発生し、正電荷が二次転写ベルト３６の内部に保持される。この状態で、樹脂フィルムが領域Ｃから領域Ｄに移動し、二次転写ベルト３６から樹脂フィルムが剥離すると、剥離放電により二次転写ベルト３６から第２面Ｓ２に正電荷が移動する。これにより、二次転写ベルト３６から離れた樹脂フィルムは、全体ではやや正電荷が多く含まれることになる。白色トナーは負に帯電しているので、全体として正に帯電する樹脂フィルムへの白色トナーの静電付着力が向上し、トナー飛散の発生を抑制することができる。
【００５６】
次に、抵抗調整層の表面抵抗率が１１．２（ｌｏｇΩ／□）以下である場合について、図５に基づいて説明する。抵抗調整層の表面抵抗率が１１．２（ｌｏｇΩ／□）以下である樹脂フィルムでは、二次転写位置ＮＴでの転写ベルト３１から剥離する際、剥離放電により、第１面Ｓ１には負電荷が生じる。そして、二次転写ベルト３６の内周面には、生じた負電荷に釣り合う量の正電荷が生じる。樹脂フィルムの第２面Ｓ２の表面抵抗率が低いため、二次転写ベルト３６の内周面に生じた正電荷は、樹脂フィルムの第２面Ｓ２に移動する。この状態で、樹脂フィルムが領域Ｃから領域Ｄに移動し、二次転写ベルト３６から樹脂フィルムが剥離しても、領域Ｃと領域Ｄとで、樹脂フィルムの第２面Ｓ２に存在する正電荷の量は殆ど変わらない。よって、樹脂フィルムは、二次転写ベルト３６から剥離による影響を受けず、二次転写位置ＮＴでの剥離放電で生じた電荷量が維持され、樹脂フィルムの第１面Ｓ１における負電荷と第２面Ｓ２における正電荷とが釣り合った状態となる。このように、二次転写ベルト３６から剥離した後の樹脂フィルムは、全体として正にも負にも偏らないため、白色トナーの飛散を抑制することができる。
【００５７】
＜樹脂フィルム＞
以下、本実施形態に係る樹脂フィルムについてより詳細に説明する。本実施形態に係る樹脂フィルムは、樹脂基材と、樹脂基材の一方の面に接する受像層と、樹脂基材の他方の面に接する抵抗調整層とを少なくとも含む。
【００５８】
樹脂フィルムに含まれる樹脂基材は、特に制限は無く、例えば、樹脂材料で形成された公知の電子写真用フィルムを用いればよい。樹脂基材を形成する材料としては、例えば、ポリエチレンテレフタレート、ポリエチレンナフタレート等のポリエステル、ニトロセルロース、セルロースアセテート、セルロースアセテートブチレート等のセルロースエステル、ポリスルホン、ポリフェニレンオキサイド、ポリイミド、ポリカーボネート、ポリアミド等を挙げることができる。耐熱性及び透明性の観点から、樹脂基材はポリエチレンテレフタレートフィルムであることが好ましい。  
【００５９】
樹脂基材の厚さは、使用目的や利用分野等により設定すればよいが、例えば、５０μｍ以上２５０μｍ以下であってよく、７５μｍ以上２００μｍ以下であることが好ましい。樹脂基材の厚さが上記の範囲にあると、画像形成における皺の発生が抑えられ、また、透過率の低下も抑制される。
【００６０】
樹脂フィルムの受像層は、トナー画像と樹脂基材との密着性を向上させるために設けられる公知の受像層が適用できる。受像層を形成する樹脂は、トナーの種類によって異なるが、中間転写体からのトナーの転写性が良好で、かつトナー受容性の良い樹脂が使用される。受像層を形成する樹脂としては、例えば、ポリエステル、ポリスチレン、ポリエチレンイミン、ポリオレフィン、ポリカーボネート、ポリ塩化ビニル、ポリビニルアセタール、セルロース誘導体等が挙げられる。
【００６１】
受像層の温度２０℃湿度１０％ＲＨにおける表面抵抗率を１１．２（ｌｏｇΩ／□）以下とするため、受像層は抵抗調整剤を含有していてもよい。受像層に含まれる抵抗調整剤は、樹脂の電気抵抗を低下させ得る材料であれば使用してもよく、例えば、公知の帯電防止剤が使用し得る。
【００６２】
抵抗調整剤は、例えば、ノニオン系、カチオン系、アニオン系及び両性イオン系の各種界面活性剤、並びに、導電性を有する金属酸化物等が挙げられる。界面活性剤の具体例としては、例えばスルホン酸塩、アンモニウム塩、複素環式アミン、スルホニウム塩、ベタイン系両性塩、ホスホニウム塩等が挙げられる。金属酸化物の具体例としては、二酸化スズ、酸化亜鉛、酸化チタン、アルミナ等が挙げられる。抵抗調整剤の使用量は、所望の表面抵抗率に応じて調整すればよい。
【００６３】
受像層は、必要に応じて、他の添加剤を含有してもよい。受像層は、例えば、フィルム間の摩擦係数を調整するためのマット剤を含有してもよい。マット剤としては、例えば、シリカ、でんぷん、アルミナ等の無機系粒子や、ポリエチレン、ポリエステル、ポリアクリロニトリル、ポリメチルメタアクリレート等の有機系粒子が挙げることができる。
【００６４】
受像層の厚さは、特に制限されないが、例えば、０．３μｍ以上５μｍ以下であり、０．５μｍ以上３μｍ以下であることが好ましい。受像層が薄すぎると、トナーとの密着性が低下するおそれがあり、受像層が厚すぎると、定着時に受像層が剥離し、或いは、可視光の透過性が低下するおそれがある。
【００６５】
樹脂基材への受像層は、塗膜形成等の公知の方法により形成すればよい。例えば、受像層を構成する樹脂に、必要に応じて、抵抗調整剤及びマット剤等の添加剤が分散してなる塗布液を、樹脂基材に塗布及び乾燥することにより、受像層を形成することができる。また、樹脂基材と受像層との密着性を向上するために、樹脂基材と受像層との間にプライマー層を設けてもよい。プライマー層は、例えばポリエステル、ポリアミド、アクリル樹脂等の熱可塑性樹脂で形成された塗布膜であってもよい。
【００６６】
抵抗調整層は、樹脂フィルムの第２面の表面抵抗率を調整する目的で、樹脂基材における受像層を設けた面とは反対側の面に設けられる。抵抗調整層を形成する材料は、樹脂基材との密着性に優れ、所望の表面抵抗率を得るために内部に抵抗調整剤を分散し得る樹脂であれば、いずれも使用できる。抵抗調整層を形成する材料の具体例としては、上記の受像層を形成する材料の具体例として挙げた各樹脂が挙げられる。
【００６７】
また、抵抗調整層を形成する樹脂の抵抗率が、所望の表面抵抗率を得るには不足する場合、抵抗調整層は抵抗調整剤を含有してもよい。抵抗調整層に含有される抵抗調整剤の種類及び具体例についても、受像層が含有していてもよい抵抗調整剤において記載した通りであり、所望の表面抵抗率に応じて、抵抗調整層における抵抗調整剤の含有量を調製すればよい。
【００６８】
抵抗調整層の厚さは、特に制限されないが、例えば、０．３μｍ以上５μｍ以下であり、０．５μｍ以上３μｍ以下であることが好ましい。抵抗調整層が薄すぎると、樹脂基材との密着性が低下し、また、表面抵抗率を調整する機能が得られないおそれがある。抵抗調整層が厚すぎると、定着時に剥離するおそれがあり、可視光の透過性が低下するおそれがある。このような抵抗調整層は、例えば、上記の受像層の形成方法に準じて形成することができる。
【００６９】
なお、樹脂フィルムの表面抵抗率の測定は、ＪＩＳ  Ｋ６９１１に準拠して行う。例えば、樹脂フィルムのサンプルを、温度２０℃及び湿度１０％ＲＨの環境下に８時間以上保管して調湿した後、温度２０℃及び湿度１０％ＲＨの環境下、抵抗率計（株式会社エーディーシー製、デジタル超高抵抗／微少電流計５４５１）を使用して、サンプルの一方の面に印加電圧１００Ｖの条件で１分間通電した後、当該面の表面抵抗率［Ω／□］を測定した。温度２８℃及び湿度８５％の高湿環境下における表面抵抗率の測定も、上記の方法に従って行った。
【００７０】
［樹脂フィルムの表面抵抗特性］
本実施形態に係る樹脂フィルムは、上述の通り、樹脂基材と、樹脂基材の一方の面に接する受像層と、樹脂基材の他方の面に接する抵抗調整層とを備え、受像層及び抵抗調整層の少なくとも一方の温度２０℃湿度１０％ＲＨにおける表面抵抗率が１１．２（ｌｏｇΩ／□）以下である。これにより、樹脂フィルムの第１面及び第２面の表面抵抗率がいずれも１１．２（ｌｏｇΩ／□）を超える場合と比較して、トナー画像の後方側への白色トナー又は金属色トナーの飛散現象を抑制でき、印刷汚れを防止することができる。
【００７１】
樹脂フィルムは、受像層及び抵抗調整層の少なくとも一方の温度２０℃湿度１０％ＲＨにおける表面抵抗率が、１０．６（ｌｏｇΩ／□）以下であることが好ましい。これにより、トナー飛散の抑制作用がより向上するためである。受像層及び抵抗調整層の温度２０℃湿度１０％ＲＨにおける表面抵抗率の下限は特に制限されないが、例えば、周辺部材への転写電流漏洩の観点から、９．０（ｌｏｇΩ／□）以上であることが好ましい。
【００７２】
受像層及び抵抗調整層の少なくとも一方の、温度２０℃湿度１０％ＲＨにおける表面抵抗率が１１．２（ｌｏｇΩ／□）以下である場合、他方の層の当該表面抵抗率は、特に制限されないが、１２（ｌｏｇΩ／□）以下であることが好ましく、１１．８（ｌｏｇΩ／□）以下であることが好ましい。受像層及び抵抗調整層のうち、当該表面抵抗率が１１．２（ｌｏｇΩ／□）以下である層とは反対側の層の当該表面抵抗率が１２（ｌｏｇΩ／□）以下であると、当該反対側の層の当該表面抵抗率が１２（ｌｏｇΩ／□）を超える場合と比較して、耐スティッキング性に優れるためである。
【００７３】
ここで、耐スティッキング性とは、トナー画像を形成した樹脂フィルムを重ねて保存したときに、形成したトナー画像により、樹脂フィルム同士が貼り付く現象（スティッキング）を防止する性能を意味する。スティッキングが起こると、形成したトナー画像に欠けが生じる他、トナー画像の形成面に重ねられた樹脂フィルムに白色トナーが移る場合があり、いずれも望ましくない印刷汚れを発生させる。
【００７４】
受像層の温度２０℃湿度１０％ＲＨにおける表面抵抗率が、１１．２（ｌｏｇΩ／□）以下であることが好ましい。これにより、白色トナー又は金属色トナーを用いて樹脂フィルム上にライン画像を形成する際、受像層の当該表面抵抗率が、１１．２（ｌｏｇΩ／□）を超える場合と比較して、形成されるライン画像の欠け（欠損）の発生を抑制することができる。この理由は、以下のように推察される。
【００７５】
画像形成装置１０において、複数の搬送ロール５２により、収容器５１から二次転写位置ＮＴへ樹脂フィルムを搬送する際、搬送ロール５２と樹脂フィルムとの摩擦帯電により、第１面が正に帯電することがある。第１面内の正帯電が強い領域では、転写ベルト３１と二次転写ベルト３６とのニップ部において、白色トナーと二次転写ベルト３６との付着力が低下する。すると、当該ニップ部において生じる圧縮空気によって、付着力が低下した白色トナーが飛散してしまうことがある。受像層の温度２０℃湿度１０％ＲＨにおける表面抵抗率が１１．２（ｌｏｇΩ／□）以下であると、搬送ロール５２による摩擦帯電が抑制され、また、第１面内における帯電量の部分的な上昇が抑えられる。これにより、白色トナーの付着力が低下せず、当該ニップ部において生じる圧縮空気による白色トナーの飛散を防止することができる。
【００７６】
受像層の温度２０℃湿度１０％ＲＨにおける表面抵抗率の下限は、特に制限されず、上述の通り、例えば、隠蔽性の観点から、９．５（ｌｏｇΩ／□）以上であることが好ましく、９．８（ｌｏｇΩ／□）以上であることがより好ましい。
【００７７】
受像層の温度２０℃湿度１０％ＲＨにおける表面抵抗率が１１．２（ｌｏｇΩ／□）以下である場合の抵抗調整層の当該表面抵抗率は、上述の通り、１２（ｌｏｇΩ／□）以下であることが好ましく、１１．８（ｌｏｇΩ／□）以下であることが好ましい。上述の通り、耐スティッキング性に優れるためである。また、抵抗調整層の温度２０℃湿度１０％ＲＨにおける表面抵抗率の下限は、特に制限されず、例えば、周辺部材への転写電流漏洩の観点から、９．０（ｌｏｇΩ／□）以上であることが好ましい。
【００７８】
また、本実施形態に係る樹脂フィルムは、受像層の温度２８℃及び湿度８５％ＲＨにおける表面抵抗率が、９．８（ｌｏｇΩ／□）以上であることが好ましく、１１．４（ｌｏｇΩ／□）以上であることがより好ましい。これにより、受像層の温度２８℃及び湿度８５％ＲＨにおける表面抵抗率が９．８（ｌｏｇΩ／□）未満である場合と比較して、湿度８５％ＲＨ等の高湿条件下における白色画像又は金属色画像による隠蔽性が向上するためである。これは、高湿条件下での白色トナー又は金属色トナーを用いた画像形成では、受像層の表面抵抗率が低すぎると、当該トナーから受像層に負電荷が漏洩して、当該トナーの樹脂フィルムへの静電付着力が低下することがあるためと、推察される。
【００７９】
さらに、抵抗調整層の温度２８℃及び湿度８５％ＲＨにおける表面抵抗率に対する、受像層の温度２８℃及び湿度８５％ＲＨにおける表面抵抗率の差が、１．０（ｌｏｇΩ／□）以上であることが好ましい。これにより、当該表面抵抗率の差が１．０（ｌｏｇΩ／□）未満である場合と比較して、高湿条件下における白色画像又は金属色画像による隠蔽性がより向上するためである。
【００８０】
本実施形態に係る樹脂フィルムは、黒色紙の上に当該樹脂フィルムを重ねた前後における明度Ｌ＊の変化量（明度差）ΔＬ＊が、５以下であることが好ましく、３以下であることがより好ましい。明度Ｌ＊は、ＣＩＥ１９７６Ｌ＊ａ＊ｂ＊表色系におけるＬ＊値である。明度差ΔＬ＊は、分光計（例えば、Ｘ−ｒｉｔｅ社製、Ｘ−ｒｉｔｅ９３８）を用いて、樹脂フィルムを重ねていない状態の黒色紙の明度Ｌ＊と、樹脂フィルムを重ねた黒色紙の明度Ｌ＊とを測定し、両者の差を取ることにより、算出される。明度差ΔＬ＊が上記の範囲にあると、カラー画像、特に、濃色のカラー画像に対する透明性を確保できる。
【００８１】
また、本実施形態に係る樹脂フィルムは、受像層に形成された白色画像又は金属色画像について、受像層側から測定されたＣＩＥ１９７６Ｌ＊ａ＊ｂ＊表色系に基づくＬ１、ａ１及びｂ１、並びに、抵抗調整層側から測定されたＣＩＥ１９７６Ｌ＊ａ＊ｂ＊表色系に基づくＬ２、ａ２及びｂ２から、下記の式により算出される色差ΔＥが、３以下であることが好ましく、２以下であることがより好ましい。
【００８２】
【数２】
2019060926.tif 000004
【００８３】
Ｌ１、ａ１及びｂ１、並びに、Ｌ２、ａ２及びｂ２は、ＣＩＥ１９７６Ｌ＊ａ＊ｂ＊表色系に基づいて測定されたＬ＊値、ａ＊値及びｂ＊値であり、分光計（例えば、Ｘ−ｒｉｔｅ社製、Ｘ−ｒｉｔｅ９３８）を用いて測定される。色差ΔＥが上記の範囲にあると、樹脂フィルムを形成画像の裏打ちとして利用する際の樹脂フィルムの透明性を確保できる。
【００８４】
樹脂フィルムにおける上記の明度差ΔＬ＊及び色差ΔＥは、例えば、樹脂基材、受像層及び抵抗調整層の厚さや構成する各樹脂の種類、或いは、樹脂フィルムの受像層及び抵抗調整層に含有される抵抗調整剤及びマット剤等の添加剤の粒子サイズ又は添加量等を調整することにより、制御すればよい。
【００８５】
なお、上述の説明では、転写装置３０が、二次転写位置ＮＴで記録媒体Ｐを介して転写ベルト３１と対向する転写部として、二次転写ロール３４により支持された二次転写ベルト３６を使用した例を示している。しかしながら、本実施形態では、二次転写ベルト３６を介さずに、二次転写ロール３４が転写ベルト３１と対向する転写装置３０を使用してもよい。このような二次転写ベルト３６を備えない画像形成装置１０においても、白色トナーの飛散を含む上述の課題は生じ得る。
【実施例１】
【００８６】
以下、実施例により本発明を詳細に説明するが、本発明はこれら実施例に限定されるものではない。
【００８７】
＜低湿環境下での表面抵抗率測定＞
厚さ１００μｍのＰＥＴフィルムの一方の面に受像層を形成し、他方の面に抵抗調整層を形成した。受像層及び抵抗調整層の表面抵抗率を調整し、表１に示す表面抵抗率を有する実施例１〜６及び比較例１〜４の樹脂フィルムをそれぞれ作製した。なお、表１に示す各樹脂フィルムの表面抵抗率の測定は、ＪＩＳ  Ｋ６９１１に準拠して、各樹脂フィルムを温度２０℃及び湿度１０％ＲＨの低湿環境下に８時間以上保管して調湿した後、温度２０℃及び湿度１０％ＲＨの低湿環境下、抵抗率計（株式会社エーディーシー製、デジタル超高抵抗／微少電流計５４５１）を使用して、測定面に印加電圧１００Ｖの条件で１分間通電した後、当該測定面の表面抵抗率［Ω／□］を測定することにより、行った。
【００８８】
＜トナー飛散試験＞
温度２０℃及び湿度１０％ＲＨの低湿環境下において、図１〜図３に示す画像形成装置を用いて、白色トナーを使用し、各実施例及び各比較例の樹脂フィルムの第１面に白色画像を形成した。ここで、白色画像として、幅が１ｃｍから３ｃｍ程度であり、二次転写ロール３４の軸方向に沿った帯状ベタ画像、並びに、８ポイントから１６ポイント程度の文字画像を形成した。また、白色トナーとして、ポリエステル樹脂中に白色顔料である酸化チタンを含有するトナーを使用した。形成された帯状ベタ画像及び文字画像の後端側（搬送方向上流側）を目視で観察し、トナーの飛散による画像汚れを、下記の基準に基づいて評価した。トナー飛散試験の結果を表１に示す。
−評価基準−
◎：トナーの飛散が生じていない。
○：文字画像の後端にわずかなトナーの飛散が生じた。
×：ベタ画像の後端に明らかなトナーの飛散が生じた。
××：ベタ画像の後端に著しいトナーの飛散が生じた。
【００８９】
＜ライン画像試験＞
温度２０℃及び湿度１０％ＲＨの低湿環境下において、図１〜図３に示す画像形成装置を用いて、白色トナーを使用し、各実施例及び各比較例の樹脂フィルムの第１面に、白色のライン画像を形成した。形成した白色のライン画像は、幅が８ドットから１２ドット程度であり、二次転写ロール３４の軸方向に沿ったライン画像であり、当該ライン画像を、搬送方向に１ｍｍから６ｍｍ程度の間隔をおいて複数形成した。形成されたライン画像の欠け（欠損）を目視で確認し、ライン画像形成による欠けの発生を、下記の基準に基づいて評価した。ライン画像試験の結果を表１に示す。
−評価基準−
○：ラインの欠けが生じていない。
△：ラインの欠けが数箇所生じた。
×：ラインの欠けが数十箇所生じた。
××：全域にわたりラインの欠けが著しい。
【００９０】
＜耐スティッキング性試験＞
上記のトナー飛散試験に従って、各実施例及び各比較例の樹脂フィルムの第１面に、白色の帯状ベタ画像及び文字画像を形成した。次いで、当該画像を形成した樹脂フィルムを５０枚から１００枚重ね、温度２０℃及び湿度１０％ＲＨの低湿環境下、５時間保存する。試験終了後、重ね合わせた樹脂フィルム同士の貼り付きの状態を下記の基準に基づいて耐スティッキング性を評価した。耐スティッキング性試験の結果を表１に示す。
−評価基準−
◎：貼り付きは全く発生していない。
○：多少貼り付いているが、一旦剥がせばその後貼り付かない。
×：剥がそうとすると静電気によりバチバチ音がし、その後重ねると再度貼り付く。
【００９１】
【表１】
2019060926.tif 000005
【００９２】
＜高湿環境下での表面抵抗率測定＞
実施例１〜６及び比較例１〜４の樹脂フィルムについて、温度２８℃及び湿度８５％の高湿環境下での表面抵抗率を測定した。当該高湿環境下での表面抵抗率の測定は、各樹脂フィルムを温度２８℃及び湿度８５％ＲＨの高湿環境下に８時間以上保管して調湿した後、当該高湿環境下で表面抵抗率の測定を行うことを除き、前述の低湿環境下での表面抵抗率の測定方法に従って行った。各実施例及び各比較例の樹脂フィルムの高湿環境下での表面抵抗率を、表２に示す。
【００９３】
＜隠蔽性試験＞
ＪＩＳ  Ｋ６９１１に準拠して、樹脂フィルムに形成した白色画像の隠蔽性試験を行った。温度２８℃及び湿度８５％ＲＨの高湿環境下において、図１〜図３に示す画像形成装置を用いて、白色トナーを使用し、各実施例及び各比較例の樹脂フィルムの第１面に、３ｃｍ四方のベタパッチを複数形成した。使用した白色トナーは、ポリエステル樹脂中に白色顔料である酸化チタンを含有するトナーであった。ＪＩＳ  Ｋ６９１１に準拠する、白色領域と黒色領域とを有する隠蔽率試験紙の上に、ベタパッチを形成した各樹脂フィルムの第１面を下にして重ねた。このとき、白黒の各領域にベタパッチが重なるように重ね位置を調整した。次いで、測色計（Ｘ−ｒｉｔｅ社製、Ｘ−ｒｉｔｅ９３８）を用いて、各ベタパッチに対してＤ５０光源を照射し、その反射光を測定した。白黒の各領域において測定された三刺激値（ＸＹＺ表色系）のＹ値から、樹脂フィルムに形成した白色画像の隠蔽率を、下記式
隠蔽率  ＝  Ｙ値（黒）／Ｙ値（白）
より算出した。算出された隠蔽率から、各樹脂フィルムの隠蔽性を、下記の基準に基づいて評価した。隠蔽性試験の結果を表２に示す。
−評価基準−
◎：高抵抗フィルム（比較例４）と同等の隠蔽率を維持する。
○：隠蔽率の低下が２％以下
△：隠蔽率の低下が２％より大きく４％以下
×：隠蔽率の低下が４％より大きい
【００９４】
【表２】
2019060926.tif 000006
【００９５】
表１に示す通り、白色トナーを含む白色画像が表面に形成される樹脂フィルムであって、樹脂基材の一方の面に接し、白色画像が形成される受像層と、樹脂基材の他方の面に接する抵抗調整層と、を備え、受像層及び抵抗調整層の少なくとも一方の温度２０℃湿度１０％ＲＨにおける表面抵抗率の常用対数値が１１．２（ｌｏｇΩ／□）以下である、実施例１〜６の樹脂フィルムでは、樹脂フィルムの両面の表面抵抗率の常用対数値がいずれも１１．２（ｌｏｇΩ／□）を超える場合と比較して、二次転写位置ＮＴでの白色トナーの飛散を抑制できることが分かった。
【符号の説明】
【００９６】
１０  画像形成装置、１２  画像形成部、２０，２０Ｙ，２０Ｍ，２０Ｃ，２０Ｋ，２０Ｗ  トナー画像形成部、２１  感光体ドラム、２２  帯電器、２３  露光装置、２４  現像装置、３０  転写装置、３１  転写ベルト、３２，３２Ｂ，３２Ｄ，３２Ｔ  ロール、３３  一次転写ロール、３４  二次転写ロール、３６  二次転写ベルト、３７  従動ロール、３９  給電部、４０  定着装置、５０  搬送装置、５１  収容器、５２，５６  搬送ロール、５４，５８  搬送ベルト、７０  制御部。
【図１】
2019060926.tif 000008
【図２】
2019060926.tif 000009
【図３】
2019060926.tif 000010
【図４】
2019060926.tif 000011
【図５】
2019060926.tif 000012
【図６】
2019060926.tif 000013